(57)【要約】【課題】耐衝撃性と光学特性に優れた容器を製造するための射出−延伸ブロー成形方法。【解決手段】メタロセン触媒を用いて製造されたポリプロピレンとポリエチレンとから成るポリオレフィン組成物を用いる。【選択図】なし【特許請求の範囲】
【請求項１】
下記（a）〜(f)の工程から成る光学特性と耐衝撃特性とに優れた容器を製造するための射出−延伸ブロー成形方法：
(a) ポリプロピレンとポリエチレンとから成るポリオレフィン組成物を用意し、その際に上記ポリプロピレンはプロピレンの単独重合体か、プロピレンとエチレンおよびＣ４〜Ｃ１０アルファオレフィンから成る群の中から選択されるコモノマーとのランダム共重合体であり、上記ポリエチレンはメタロセン触媒を用いて製造したものであり、
(b) 上記ポリオレフィン組成物から射出成形で少なくとも230℃、好ましくは少なくとも250℃、最も好ましくは少なくとも270℃の射出温度でプレフォームを製造し、
(c) 必要な場合には上記プレフォームを室温まで冷却し、
(d) 必要な場合にはプレフォームを90℃〜140℃の温度で再加熱し、
(e) 中心ロッドを用いてプレフォームを軸線方向に延伸し、
(f) 加圧気体を用いてプレフォームを放射状にブロー成形する。
【請求項２】
ＡＳＴＭ  Ｄ−１２３８の条件Ｌに従って測定したポリプロピレンのメルトフローインデックスが50dg／分以下、好ましくは１dg／分〜30dg／分、より好ましくは５〜15dg／分である請求項1に記載の射出−延伸ブロー成形方法。
【請求項３】
階段(a)のポリオレフィン組成物のメタロセン・ポリエチレンの比率が１重量％〜20重量％である請求項１または２に記載の射出−延伸ブロー成形方法。
【請求項４】
メタロセン・ポリエチレンのメルトインデックス（ISO 1133、2.16kg、190℃）が５〜30dg／分である請求項１〜３のいずれか一項に記載の射出−延伸ブロー成形方法。
【請求項５】
メタロセン・ポリエチレンの密度が少なくとも0.920g/cm3、好ましくは少なくとも0.925g/cm3、より好ましくは少なくとも0.927g/cm3、より好ましくは少なくとも0.930g/cm3、より好ましくは少なくとも0.932g/cm3である請求項１〜４のいずれか一項に記載の射出−延伸ブロー成形方法。
【請求項６】
メタロセン・ポリエチレンの密度が0.965g/cm3以下、好ましくは0.960g/cm3以下、より好ましくは0.955g/cm3以下、より好ましくは0.950g/cm3以下、より好ましくは0.945g/cm3以下である請求項１〜５のいずれか一項に記載の射出−延伸ブロー成形方法。
【請求項７】
メタロセン・ポリエチレンが、10短鎖分岐（10  Short Chain Branches、ＳＣＢ）以下を有する鎖に対応する結晶化度が少なくとも４％、好ましくは少なくとも7％である請求項１〜６のいずれか一項に記載の射出−延伸ブロー成形方法。
【請求項８】
階段（b）でのゲート寸法（mm）に対する金型充填速度（cm3/s）の比が15以下、好ましくは10以下である請求項１〜７のいずれか一項に記載の射出−延伸ブロー成形方法。
【請求項９】
階段（e）での中心ロッドの速度が100mm/秒〜2000mm/秒、好ましくは500mm／秒〜1500mm/秒である請求項１〜８のいずれか一項に記載の射出−延伸ブロー成形方法。
【請求項１０】
階段（e）が下記（e1）と（e2）の階段から成る請求項１〜９のいずれか一項に記載の射出−延伸ブロー成形方法：
（e1）プレフォームを２バール〜10バールの圧力の気体でプレブロー成形し、
（e2）次いで、プレブロー成形したプレフォームを５〜40バールの圧力でブロー成形する。
【請求項１１】
請求項１〜10のいずれか一項に記載の方法で製造した容器。
【請求項１２】
優れた光学特性を有する耐衝撃性容器を製造するための請求項１〜10のいずれか一項に記載の方法での、ポリプロピレンとメタロセン触媒を使用して製造したポリエチレンとから成るポリオレフィン組成物の使用。
【発明の詳細な説明】
【技術分野】
【０００１】
本発明は、メタロセン触媒を用いて製造されたポリプロピレンとポリエチレンとから成るポリオレフィン組成物を用いて耐衝撃性と光学特性に優れた容器を製造するための射出−延伸ブロー成形方法に関するものである。
【背景技術】
【０００２】
射出−延伸ブロー成形法（Injection-stretch blow molding、ISBM）は熱可塑性ポリマーを用いてビンのような容器を製造するのに広く使用されている。この方法では射出成形でプレフォーム（pre-form）を作り、このプレフォームを所望最終形状まで拡大させる階段を含む。一般に、１段法と２段法に区別される。１段法ではプレフォームの製造とプレフォームを所望最終形状へ拡大する階段を同じ機械で行う。２段法ではこれらの２つの階段を異なる機械、場合によっては異なる場所で実行する。すなわち、プレフォームを外界温度まで冷却し、第2の機械の所まで移送し、そこで再加熱し、所望最終形状まで拡大する。大量生産の場合には生産速度および柔軟性の理由で２段法が好ましい。
【０００３】
最近の技術開発の進歩によってポリプロピレンが射出−延伸ブロー成形（ISBM）用ポリエチレンテレフタラート（PET）の代わり得るようになった。その好ましいポリプロピレングレートは光学特性に優れたプロピレン−エチレン・ランダム共重合体である。ポリプロピレンの射出成形ではメタロセン触媒を使用して作ったポリエチレンを添加することで光学特性と耐衝撃性とを改善できるということは周知である。
【０００４】
特許文献1（国際特許第WO 2005/005143号公報）には耐衝撃強度を改善するためにポリプロピレンとメタロセンポリエチレンとの混合物から作ったブロー成形容器が記載されている。
【０００５】
射出−延伸ブロー成形の用途で現在使用されているポリプロピレンを用いることで工業的に許容される生産速度で光学特性に優れた容器を生産することができる。しかし、ポリプロピレンは射出−延伸ブロー成形で使用されている他のポリマーと比較して耐衝撃強度が不足する。特に低温度すなわち室温以下の温度での耐衝撃強度が不足する。
従って、光学特性を許容範囲内に維持すると同時に、射出−延伸ブロー成形されたポリプロピレン容器の耐衝撃特性を改善することは重要なことである。
【先行技術文献】
【特許文献】
【０００６】
【特許文献１】国際特許第WO 2005/005143号公報
【発明の概要】
【発明が解決しようとする課題】
【０００７】
本発明者は、耐衝撃特性と光学特性とに優れたポリプロピレン容器を射出−延伸ブロー成形で作ることができる方法を見い出した。
【課題を解決するための手段】
【０００８】
本発明は、下記（a）〜(f)の工程から成る光学特性と耐衝撃特性とに優れた容器を製造するための射出−延伸ブロー成形方法に関するものである：
(a) ポリプロピレンとポリエチレンとから成るポリオレフィン組成物を用意し、その際に上記ポリプロピレンはプロピレンの単独重合体か、プロピレンとエチレンおよびＣ４〜Ｃ１０アルファオレフィンから成る群の中から選択されるコモノマーとのランダム共重合体であり、上記ポリエチレンはメタロセン触媒を用いて製造したものであり、
(b) 上記ポリオレフィン組成物から射出成形で少なくとも230℃、好ましくは少なくとも250℃、最も好ましくは少なくとも270℃の射出温度でプレフォームを製造し、
(c) 必要な場合には上記プレフォームを室温まで冷却し、
(d) 必要な場合にはプレフォームを90℃〜140℃の温度で再加熱し、
(e) 中心ロッドを用いてプレフォームを軸線方向に延伸し、
(f) 加圧気体を用いてプレフォームを放射状にブロー成形する。
【発明を実施するための形態】
【０００９】
ポリプロピレン成分
本発明で使用されるポリプロピレンは単独重合体、ランダム共重合体またはヘテロ（異相、heterophasic）コポリマーにすることができる。単独重合体およびランダム共重合体が好ましく、ランダム共重合体が最も好ましい。ランダム共重合体およびヘテロコポリマーはプロピレンと、少なくとも一種のコモノマーのコポリマーで、コモノマーはエチレンおよびＣ４〜Ｃ１０アルファオレフィン、例えば1-ブテン、1−ペンテン、1-ヘキセン、1−オクテンから成る群の中から選択される。
本発明で使用されるランダム共重合体は６重量％以下、好ましくは５重量％以下、さらに好ましくは４重量％以下の少なくとも一種のコモノマーを含み、少なくとも0.1重量％、好ましくは少なくとも0.5重量％、より好ましくは少なくとも１重量％、最も好ましくは少なくとも２重量％のコモノマーを含む。ランダム共重合体はプロピレンとコモノマーとしてのエチレンとのコポリマーであるのが好ましい。
【００１０】
本発明で使用されるヘテロコポリマー（heterophasic copolymer）はマトリックスとゴム相とから成る。マトリックスは上記で定義のプロピレンの単独重合体またはランダム共重合体で作られる。このヘテロコポリマーはプロピレンとエチレンとのコポリマーであるのが好ましく、そのエチレン含有量は４〜15重量％であるのが好ましい。ヘテロコポリマーは５〜35重量％のゴム相を含み、ゴム相はエチレンプロピレンゴムであるのが好ましい。
本発明で使用されるポリプロピレンは当業者に周知のチーグラー−ナッタ触媒系またはメタロセンベースの触媒系の存在下でプロピレンと任意成分の一種以上のコモノマーとを重合させて作ることができる。チーグラー−ナッタ触媒系は少なくとも一種のチタン−ハロゲン結合を有するチタン化合物、内部電子供与体（これらは適切な担体、例えば活性タイプのハロゲン化マグネシウム上に担持されている）と、有機アルミニウム化合物（例えばトリアルキルアルミニウム）および任意成分の外部ドナーから成る。メタロセン−ベースの触媒系は適切な担体に支持されていてもよいメタロセンと、共触媒、例えばアルミノキサンと、任意成分の第２有機アルミニウム化合物（例えばトリアルキルアルミニウム）とから成る。
【００１１】
プロピレンと任意成分の一種以上のコモノマーとの重合はスラリー法、バルク法または気相法で実行できる。スラリー法では重合を希釈剤、例えば不活性炭化水素中で行う。バルク法では重合を反応媒体としての液体プロピレン中で行う。ヘテロコポリマーを製造する場合には、少なくとも一つのスラリー、バルクまたは気相タイプの重合反応装置を少なくとも一つの気相反応装置と直列に連結して実行するのが好ましい。これは例えばスフェリポル（Spheripol）法をベースにしたポリプロピレンの生産ラインで行う。
【００１２】
重合反応装置中で作られるポリプロピレンの平均分子量、従って、溶融流動指数は重合中に水素を加えることによって制御できる。本発明で使用されるポリプロピレンのメルトフローインデックスは50dg/分以下、好ましくは30dg/分以下、さらに好ましくは18dg/分以下、最も好ましくは15dg/分以下であり、このメルトフローインデックスは少なくとも1dg/分、好ましくは少なくとも5dg/分、最も好ましくは少なくとも8dg/分である。メルトフローインデックスはISO 1133（条件L）に従って測定する。
【００１３】
ポリエチレン成分
本発明で使用されるポリエチレンはエチレンの単独重合体か、エチレンと少なくとも一種のコモノマーのコポリマーにすることができる。コモノマーはＣ３〜C１０アルファオレフィン、例えば1−ブテン、1-ペンテン、1-ヘキセン、1−オクテン、1−メチルペンテンである。1−ブテンおよび1−ヘキセンが好ましいコモノマーであり、1−ヘキセンが最も好ましいコモノマーである。
【００１４】
本発明で使用されるポリエチレンはメタロセンポリエチレンである。すなわち、担体に担持されていてもよいメタロセンと共触媒とから成るメタロセンベースの触媒系を使用して作られる。
【００１５】
本発明では公知の任意メタロセン、例えばビス（n-ブチル）ジルコニウムジクロライドを使用できるが、下記一般式のメタロセンを使用するのが好ましい：
Ｒ''（ｌｎｄ）2ＭＱq
（ここで、ｌｎｄは置換または未置換のインデニルまたはテトラヒドロインデニルであり、Ｒ''は２つのインデニルの間に剛性を与える構造ブリッジで、Ｃ１〜Ｃ４アルキレン基、ジアルキルゲルマニウムまたはシリコンまたはシロキサンまたはアルキルフォスフィンまたはアミン基、好ましくはＭｅ2Ｃ、エチレン、Ｐｈ2ＣまたはＭｅ2Ｓｉであり、Ｍは４族、５族または６族遷移金属であり、Ｑはヒドロカルビル基、例えば１〜20の炭素原子を有するアリール、アルキル、アルケニル、アルキルアリールまたはアリールアルキル基、１〜20の炭素原子を有するヒドロカルボキシ基またはハロゲンで、互いに同じものでも異なっていてもよく、ｑはＭの結合価から２を引いたものである。
【００１６】
置換されたインデニルまたはテトラヒドロインデニルの場合、位置2および／または4が対称に置換されているのが好ましく、最も好ましくは未置換である。
この種のメタロセン成分は下記特許文献1に基されている。
【特許文献２】国際特許第WO 96/35729号公報
【００１７】
最も好ましいメタロセンはエチレンビス（4,5,6,7−テトラヒドロ-1-インデニル）ジルコニウムジクロライドである。
メタロセンは公知の任意ので支持することができる。担持触媒の場合、本発明で使用される担体は有機または無機の任意の固体、特に多孔質担体、例えばタルク、無機酸化物および樹脂担体、例えばポリオレフィンにすることができる。担体は細かな無機酸化物であるのが好ましい。
【００１８】
共触媒は電離作用を有する、従ってメタロセン上に活性重合サイトを作るアルミニウム化合物である。好ましいアルミニウム化合物はアルミノキサン（alumoxaneまたはアルキルアルミニウムである。より好ましいアルミニウム化合物はアルミノキサンである。最も好ましいアルミニウム化合物はメチルアルモキサンである。
共触媒に適したアルミノキサンはオリゴマーの直鎖および／または環状のアルキルアルミノキサンで、オリゴマーの直鎖アルミノキサンの場合は式：Ｒ−（Ａｌ（Ｒ）−Ｏ）ｎ−ＡｌＲ２で表され、オリゴマーの環式アルミノキサンの場合は式：（−Ａｌ（Ｒ）−Ｏ−）ｍで表される。ここで、ｎは１〜４０、好ましくは１０〜２０の数、ｍは３〜４０、好ましくは３〜２０の数であり、ＲはＣ１〜Ｃ８アルキル基、好ましくはメチルである。
【００１９】
共触媒に適したアルキルアルミニウムは式ＡｌＲ3で表される。ここで、各Ｒは互いに同じでも異なっていてもよく、ハロゲン化物または1〜12の炭素原子を有するアルコキシまたはアルキル基から選択される。特に適したアルキルアルミニウムはトリアルキルアルミニウムであり、最も好ましいものはトリイソブチル−アルミニウム（TIBAL）である。
【００２０】
メタロセン触媒を用いたポリエチレンの重合は気相、溶液中またはスラリー相で実行できる。スラリー相の重合は中密度および高密度のポリエチレンを製造するのに用いる。気相重合は低密度ポリエチレンを製造するのに好ましい。溶液重合は超低密度ポリエチレンの生産に好ましい。重合温度は20℃〜125℃、好ましくは60℃〜95℃で、圧力は0.1MPa〜5.6MPa、好ましくは２MPa〜４MPaで重合時間は10分〜4時間、好ましくは1〜2.5時間である。
ほぼ安定した条件下で重合を実施するためには連続シングルループ反応装置を用いるのが好ましい。ビモダル（双峰）な樹脂が必要な場合にはダブルループ反応装置を使うことができる。
【００２１】
本発明で使用するポリエチレンは１つまたは２つのループ反応装置でシングルサイトメタロセン触媒を用いて作るか、複数のシングルサイト成分を有する触媒系を用いて製造でき、従って、モノモダル（単峰）またはビモダル（双峰）の分子量分布（MWD）を有する。分子量分布は幅が狭いのが好ましい。分子量分布はゲルパーミエーションクロマトグラフィで得られる曲線から完全に定義できるが、一般には重量平均分子量（Mw）と数平均分子量（Mn）との比である分散指数Dとよばれるパラメータで分子量分布は定義される。この分散指数が分子量分布の幅を測定する測定単位を構成し、２〜７、好ましくは２〜５である。
【００２２】
ポリエチレンの平均分子量、従ってメルトインデックスを制御するために重合中に水素を使用する。本発明で使用するポリエチレンのメルトインデックス（190℃の温度、2.16kgの荷重下で、ISO 1133（条件D）に従って測定）は5dg／分〜30dg／分である。
ポリエチレンの密度はポリエチレン中のコモノマーの量で調節される。低密度の場合には高密度よりコモノマーの量を高くする必要がある。本発明で使用されるポリエチレンは少なくとも0.920g/cm3の密度を有し、好ましくは少なくとも0.925g/cm3、より好ましくは少なくとも0.927g/cm3、より好ましくは少なくとも0.930g/cm3、最も好ましくは少なくとも0.932g/cm3を有する。この密度は0.965g/cm3以下、好ましくは0.960g/cm3以下、より好ましくは0.955g/cm3以下、より好ましくは0.950g/cm3以下、最も好ましくは0.945g/cm3以下である。密度はASTM D 1505に記載の方法で23℃で測定する。
【００２３】
理論に縛られるものではないが、高温または低等価Short Chain Branches（SCB）含有量で測定した時に、結晶化の量がメタロセンを用いて製造したポリエチレンとポリプロピレンとの間の相溶性に影響していると思われる。短鎖分枝を関数とした結晶化の量はStepwise Isothermal Segregation Technique（SIST）により研究されている。この方法ではサンプルを室温（25℃）から220℃まで200℃／分の速度で加熱する。220℃で５分間保持した後、20℃／分の速度で140℃の温度まで下げ、この温度に４０分間維持する。その後、温度を５℃ずつ20℃／分の速度で下げ、90℃の温度に達するまで各ステップで40分間維持する。それから25℃まで最高冷却速度で冷却し、25℃で３分間維持する。次に、25℃から180℃まで５℃／分の速度で再加熱する。結晶化％はこのＳＣＢを表す曲線から溶融温度の関数として推論する。その方法は下記文献に記載されている。
【非特許文献１】Satoru Hosada in Polymer Journal, vol. 20, p. 383, 1988
【００２４】
本発明で使用するメタロセン触媒を用いて製造したポリエチレンでは、1000炭素原子に対する１０ＳＣＢ以下の鎖に対応する結晶化％は少なくとも４％であり、好ましくは少なくとも７％である。
【００２５】
ポリオレフィン組成物
本発明のポリオレフィン組成物は少なくとも１重量％、好ましくは少なくとも２重量％のメタロセンポリエチレンを含む。本発明のポリオレフィン組成物に含まれるメタロセン・ポリエチレンは20重量％以下、好ましくは15重量％以下、最も好ましくは10重量％以下である。好ましいポリオレフィン組成物は基本的にメタロセンポリエチレンとポリプロピレンとから成る。
ポリオレフィン組成物はポリプロピレンとメタロセンポリエチレンとをドライブレンディングまたはコンパウンディングして製造できる。また、ポリプロピレンの生産設備のペレット化階段でコンパウンディングすることもできる。
【００２６】
ポリプロピレンとポリエチレンの両方が添加剤を含むことができる。添加剤の例は抗酸化剤、光安定剤、酸スカベンジャ、滑剤、帯電防止剤、核剤／清澄化剤および着色剤である。これら添加剤の概要は下記文献に記載されている。
【非特許文献２】Plastics Additives Handbook, ed. H. Zweifel, 5th edition, 2001, Hanser Publishers。
【００２７】
射出−延伸ブロー成形
本発明の射出−延伸ブロー成形法は１段法または２段法である。１段法ではプレフォームの射出成形と、プレフォームの所望最終形状へのブロー成形を同じ機械で実施する。２段法ではプレフォームの射出成形と、プレフォームのブロー成形とを異なる機械（長距離離れている場合もある）で実施する。従って、２段法ではプレフォームの外界温度への冷却と、それをブロー成形の前に再熱する階段が必要になる。
【００２８】
驚くことに、純粋なポリプロピレンで使われているのと同様な延伸条件およびブロー成形条件下で透明性に優れた容器を得ることができるということを発見した。すなわち、ポリプロピレンとメタロセンポリエチレンとの間に相分離は観察されなかった。一般に、ポリプロピレンとポリエチレンとは非混和性で、高剪断条件下では分離する傾向があるとみなされている（射出−延伸ブロー成形法の延伸階段およびブロー成形階段で見られる）ので、このことは特に驚くべきことである。
【００２９】
プレフォームは開口端と密封端とを有し、射出成形で作られる。ポリプロピレンとメタロセンポリエチレンとから成る本発明のポリオレフィン組成物は押出機に供給され、可塑化され、一般に「ゲート」とよばれる開口を介して圧力下に射出金型中に注入される。ポリオレフィン組成物は少なくとも230℃、より好ましくは少なくとも250℃、最も好ましくは少なくとも270℃の射出温度で射出金型中に注入される。射出温度は300℃以下、好ましくは290℃以下、最も好ましくは280℃以下である。射出温度はポリオレフィン組成物のメルトフローインデックスに応じて選択する。メルトフローインデックスが低い場合には射出温度を高くし、逆の場合にはこの逆にするということは当業者には明らかである。ゲート寸法（mm）に対する金型充填速度（cm3/秒）の比で与えられる速度を15以下、好ましくは10以下にして射出金型を充填する。プレフォームは射出金型内部で冷却されてから取り出される。ゲート寸法に対する金型充填速度の比は溶融ポリオレフィン組成物の粘性によって変化する。すなわち、次の延伸-ブロー成形階段での加工特性が良いプレフォームを得るためには、粘性の強い溶融ポリオレフィン組成物では流動性のある溶融ポリオレフィン組成物よりも上記の比を低い値にする必要がある。
【００３０】
１段法ではプレフォームを90℃〜140℃の温度へ冷却し、容器へ延伸−ブロー成形する。これらの全ての階段を単一機械で実行する。２段法ではプレフォームを外界温度まで冷却し、別の機械へ送ることができる。プレフォームの再加熱は90℃〜140℃の温度まで均一に行なう。再熱後に平衡化を行なうこともできる。その後、プレフォームを延伸−ブロー成形帯域へ移し、プレフォームの密封端がブロー金型の内部に来るような状態で、最終容器形状と同じ形状を有するブロー金型内部に固定する。プレフォームは一般に「延伸ロッド」とよばれる中心ロッドによって軸線方向に延伸され、プレフォームの壁をブロー金型の内部壁まで移動させる。延伸ロッドの速度は2000mm／秒までに上げることができるが、100mm／秒〜2000mm／秒の範囲、好ましくは500〜1500mm／秒の範囲にするのが好ましい。プレフォームをブロー金型の形状まで放射状に延伸するために加圧気体を吹き込む。ブロー成形は５〜40バール、好ましくは10〜30バールの圧力の気体を用いて行うことができる。
【００３１】
プレフォームのブロー成形は２階段で実行できる。すなわち、低い気体圧力でプレフォームを最初にプレブローし、次に、高い気体圧力でプレフォームを最終形状までブロー成形する。プレブロー成形階段での気体圧力は２バール〜10バールの範囲、好ましくは４〜６バールの範囲である。最終形状へのプレフォームのブロー成形の気体圧力は５〜40バールの範囲、好ましくは10〜30バール、さらに好ましくは15〜25バールを使用するのが好ましい。
【００３２】
延伸およびブロー成形に続いて容器を迅速に冷却し、ブロー金型から取り出す。本発明の射出−延伸ブロー成形法で得られる容器の特徴は優れた耐衝撃特性と光学特性とを組合せて有する点にある。それに加えて、ポリプロピレン単独の場合に比べて、再加熱階段に必要なエネルギーが少ないという点にも特徴がある。さらに、本発明の容器は溶着性に優れているという効果も有する。このことはイタズラ防止（tamper-proofing）のためにシールまたは蓋を容器に直接溶着する必要のある用途では特に重要である。本発明で使用するポリオレフィン組成物の溶着性が良いということは、機械特性、例えば引張りテストでの目標の５０％を達成するのに必要な溶着温度は、純粋なポリプロピレンの場合より実質的に低いという事実で証明される。
以下の本発明の実施例を示す。
【実施例】
【００３３】
実施例で使用したポリプロピレンはプロピレンとエチレンのランダム共重合体で、エチレンの比率は3〜3.2重量％で、MFI（230℃、2.16kg）は10dg／分、固体状態の密度（ISO 1183に従って測定）は0.902g／cm3で、溶融状態密度は0.747g／cm3で、核剤を含み、商用チーグラー−ナッタ触媒を使用して作られた。
実施例で使用したメタロセン・ポリエチレンはエチレンと１−ヘキセンとのコポリマーで、密度は0.934g／cm3、メルトインデックス（190℃、2.16kg）は8dg／分で、エチレンビス（4,5,6,7-テトラヒドロ-1-インデニル）ジルコニウムジクロライドを使用して製造した。実施例で使用した各ポリオレフィン組成物は［表１］にまとめて示してある。
【００３４】
【表１】
2009545470.tif 000002
【００３５】
ポリプロピレンのメルトフローインデックス（MFI）はISO 1133（条件L）に従って2.16kgの荷重下で230℃で測定した。ポリエチレンのメルトインデックスはISO 1133（条件D）に従って2.16kgの荷重下で190℃の温度で測定した。
実施例で使用したプレフォームはアルバーグ  オールラウンド（Arburg Allrounder）370射出成形機で1.25mmのゲート寸法を有する単一キャビティ金型で製造した。射出成形条件は［表２］に示してある。プレフォームは重さが16.4gで、全体の高さは88.7mmで、ネジ付きネック（高さ18.5mm）を有し、本体の高さは70.2mmである。本体部分の外径は27.8mmで、本体部分の壁厚は3.15mmである。
【００３６】
【表２】
2009545470.tif 000003
【００３７】
プレフォームはＡＤＳ  Ｇ６２ＩＳＢＭ機でボトルに成形した。この機械はプレフォームの加熱用に２つのオーブンを有し、平衡用に３つのオーブンを有している。生産速度は１つのキャビティ当り１時間当り1500ビンである。延伸ロッドを1000mm／秒の速度で運転してプレフォームを軸線方向へ引張った。プレフォームが10mmだけ引張られた時に５バールの圧力の気体をプレフォーム中に入れた。延伸ロッドと気体の圧力の両方の作用でプレフォームは軸線方向にさらに90mm延長された。最終ブロー成形階段は25バールの圧力の気体で行った。ＩＳＢＭ金型を水で10℃の温度に冷却した。その他の操作パラメータは［表３］にまとめてある。
【００３８】
【表３】
2009545470.tif 000004
【００３９】
１キャビティ当り１時間当り1500ビンの生産速度での全エネルギーは下記の式を用いて計算した：
エネルギー＝２・加熱オーブン全能力の％・Σ（加熱オーブンの帯域１〜６のエネルギー）＋3・平衡オーブンの全能力の％・Σ（平衡オーブンの帯域１〜６のエネルギー）
製造したビンの容積は500ml、全高は201mmで、その中のネジ付きネックは18.5mm、本体部分は182.5mmであり、本体部分の外径は63mmであった。従って、プレフォームから最終ビンへの延伸度は軸線方向が2.60倍、半径方向が2.27倍であった。
【００４０】
充填した密閉ビンおよび開いた空のビンでの動的圧縮試験をＡＳＴＭ  Ｄ２６５９−９５規格に従って室温でツヴィク（Zwick）張力試験機を用いて50mm/分の速度で行った。充填密閉ビンには水を充填し、テスト前に室温で48時間保存した。
落下試験はビンを垂直に落下させて行った。落下試験は水を充填し、48時間のテスト温度で保存したビンを15度の角度を付けた金属プレート上へ落下させた。テストは23℃、５℃および−20℃で実行した。［表４］に示した高さはビンの５０％が壊れた時の高さを表す。
ヘイズはビンの壁部分から採ったサンプルをＡＳＴＭ  Ｄ１００３で測定した。上記壁部分はビンの底と最上部との間の中間に位置した部分である。
引張りテストはビンの本体からのリングを80mmカットした10mmのサンプルで行った。標準化力の値は最大力をサンプルの厚さで割って得た。
機械的テストおよび光学テストの結果は［表４］に示してある。
【００４１】
【表４】
2009545470.tif 000005
【００４２】
落下試験の結果が示すように、ポリプロピレンのＩＳＢＭ−ボトルの光学特性を維持したまま衝撃性能が大きく改良されるということを結果が明らかに示している。圧縮試験での性能に関しては、ポリプロピレンベースのＩＳＢＭ−ボトルはＰＥＴ-ビンよりも積み重ねて貯蔵した時のビンの挙動が良いということを示している。
【国際調査報告】
2009545470.tif 000006
2009545470.tif 000007
2009545470.tif 000008